(57)【特許請求の範囲】
【請求項１】
ガラス組成として、モル％で、ＳｉＯ２  ４８〜７５％、Ｂ２Ｏ３  ５〜２３％、Ａｌ２Ｏ３  ５〜２５％、Ｌｉ２Ｏ  １０〜３０％、ＺｎＯ  ０〜２５％、Ｎａ２Ｏ  ０〜４％、ＴｉＯ２  ０．１〜１２％を含有し、モル比ＳｉＯ２／Ｂ２Ｏ３が４．２以上であり、７００℃１０分間の条件で焼成すると、主結晶としてβ−石英固溶体が析出することを特徴とするガラス粉末。
【請求項２】
ガラス組成中のＢ２Ｏ３の含有量が１６モル％以下であることを特徴とする請求項１に記載のガラス粉末。
【請求項３】
ガラス組成中のＺｎＯの含有量が０．１〜７．６モル％であることを特徴とする請求項１又は２に記載のガラス粉末。
【請求項４】
ガラス組成中に更にＴｉＯ２とＺｒＯ２を合量で０．１〜１５モル％含むことを特徴とする請求項１〜３の何れかに記載のガラス粉末。
【請求項５】
ガラス組成中に実質的にＰｂＯとＢｉ２Ｏ３を含まないことを特徴とする請求項１〜４の何れかに記載のガラス粉末。
【請求項６】
７００℃１０分間の条件で焼成した後の熱膨張係数が２５×１０−７／℃以下であることを特徴とする請求項１〜５の何れかに記載のガラス粉末。
【請求項７】
マクロ型ＤＴＡ装置で測定した軟化点が５５０〜７００℃であることを特徴とする請求項１〜６の何れかに記載のガラス粉末。
【請求項８】
ガラス粉末  ５５〜１００質量％、無機顔料粉末  ０〜４５質量％、耐火性フィラー粉末  ０〜４０質量％を含有する複合粉末であって、
ガラス粉末が、請求項１〜７の何れかに記載のガラス粉末であることを特徴とする複合粉末。
【請求項９】
無機顔料粉末がＣｒ-Ｃｕ系複合酸化物であることを特徴とする請求項８に記載の複合粉末。
【請求項１０】
低膨張基板の表面に絵付層を有する絵付層付き低膨張基板であって、
絵付層が複合粉末の焼結体であり、且つ複合粉末が請求項８又は９に記載の複合粉末であることを特徴とする絵付層付き低膨張基板。
【請求項１１】
絵付層にβ−石英固溶体が析出していることを特徴とする請求項１０に記載の絵付層付き低膨張基板。
【請求項１２】
低膨張基板が透明結晶化ガラス基板であり、且つ主結晶としてβ−石英固溶体が析出していることを特徴とする請求項１０又は１１に記載の絵付層付き低膨張基板。
【請求項１３】
低膨張基板が石英基板であることを特徴とする請求項１０又は１１に記載の絵付層付き低膨張基板。
【請求項１４】
調理器用トッププレートに用いることを特徴とする請求項１０〜１２の何れかに記載の絵付層付き低膨張基板。
【発明の詳細な説明】
【技術分野】
【０００１】
本発明は、ガラス粉末、複合粉末及び絵付層付き低膨張基板に関し、具体的には、絵付層を有する調理器用トッププレート等に好適なガラス粉末、複合粉末及び絵付層付き低膨張基板に関する。
【背景技術】
【０００２】
低膨張の結晶化ガラス基板は、加熱耐久性や耐熱衝撃性が高いため、調理器用トッププレートとして広く使用されている。
【０００３】
また、調理器用トッププレートの表面は、美感を高めるために、絵付層で装飾されることがある。絵付層は、一般的に、ガラス粉末と無機顔料粉末等を含む複合粉末の焼結体である。例えば、特許文献１には、質量％で、ＳｉＯ２  ５５〜７０％、Ｂ２Ｏ３  １５〜２５％、Ａｌ２Ｏ３  ３〜１０％、ＢａＯ  ０．１〜４．９％、ＺｎＯ  ０．１〜５％、ＣａＯ  ０〜３％、ＭｇＯ  ０〜３％、Ｌｉ２Ｏ  ０．１〜５％、Ｎａ２Ｏ  ０〜１０％、Ｋ２Ｏ  ０．３〜１５％、Ｆ２  ０〜２％を含有し、軟化点が６００℃以上７００℃未満であることを特徴とする絵付層形成用無鉛ガラス粉末が開示されている。
【０００４】
結晶化ガラス基板の表面に絵付層を形成する方法は、以下の通りである。まずガラス粉末と無機顔料粉末等を混合して、複合粉末を得る。次に、得られた複合粉末を有機バインダー、溶剤等を含むビークル中に分散させて、ペースト化する。続いて、得られた複合粉末ペーストをスクリーン印刷法等により結晶化ガラス基板上に転写、乾燥した後、適正な焼成条件により焼成する。複合粉末を焼成すると、複合粉末（ガラス粉末）が軟化流動した後、焼結する。これにより、複合粉末が結晶化ガラス基板上で強く固着されて、絵付層になる。
【先行技術文献】
【特許文献】
【０００５】
【特許文献１】特開２００７−３９２９４号公報
【発明の開示】
【発明が解決しようとする課題】
【０００６】
ところで、特許文献１に記載のガラス粉末は、低温で軟化流動するが、熱膨張係数が高いため、絵付層の熱膨張係数を低下させることが困難である。絵付層の熱膨張係数が高いと、絵付層付き結晶化ガラス基板にクラックが発生し易くなる。この傾向は、結晶化ガラス基板の熱膨張係数が低い程、顕在化し易くなる。なお、このクラックは、耐水性、耐酸性等の特性を劣化させるだけでなく、その内部に汚れが滞留して、美観を損ねるという問題も発生させる。
【０００７】
更に、絵付層の熱膨張係数が高いと、絵付層に過大な引張応力が入り、外力により絵付層の機械的強度が劣化し易くなる。
【０００８】
また、調理器用トッププレートは、使用時に熱湯、果汁、調味料に曝される。このため、絵付層には、高い耐水性、耐酸性が求められることがある。具体的には、絵付層が調理器用トッププレートの調理面側に配置される場合、調理面とは反対側に絵付層が配置される場合であっても、ガス器具等を通すために穴開け加工がなされる場合等は、高い耐水性、耐酸性が求められる。これに伴い、ガラス粉末にも高い耐水性、耐酸性が求められる。
【０００９】
本発明は、上記事情に鑑みなされたものであり、その技術的課題は、低温で軟化流動すると共に、熱膨張係数が低く、しかも耐水性、耐酸性が高いガラス粉末及び複合粉末を創案することである。
【課題を解決するための手段】
【００１０】
本発明者は、種々の検討を行った結果、ＳｉＯ２−Ｂ２Ｏ３−Ａｌ２Ｏ３系ガラス粉末において、Ｌｉ２Ｏを所定量導入すると共に、ＳｉＯ２の含有量を増加させると共に、Ｂ２Ｏ３の含有量を低下させることにより、上記技術的課題を解決し得ることを見出し、本発明として、提案するものである。すなわち、本発明のガラス粉末は、ガラス組成として、モル％で、ＳｉＯ２  ４８〜７５％、Ｂ２Ｏ３  ５〜２３％、Ａｌ２Ｏ３  ５〜２５％、Ｌｉ２Ｏ  ５〜３０％、ＺｎＯ  ０〜２５％を含有し、モル比ＳｉＯ２／Ｂ２Ｏ３が３．２３以上であることを特徴とする。ここで、「ＳｉＯ２／Ｂ２Ｏ３」は、ＳｉＯ２の含有量をＢ２Ｏ３の含有量で割った値である。
【００１１】
本発明のガラス粉末は、ガラス組成中にＳｉＯ２を４８〜７５モル％、Ｂ２Ｏ３を５〜２３モル％、Ａｌ２Ｏ３を５〜２５モル％、Ｌｉ２Ｏを５〜３０モル％含む。これにより、焼成時に、良好に軟化流動した後に低膨張のβ−石英固溶体を析出させることができる。結果として、軟化流動性と低膨張係数を両立させることが可能になる。
【００１２】
一方、ガラス組成中のＳｉＯ２の含有量を低下させつつ、Ｂ２Ｏ３の含有量を増加させると、ガラス粉末の軟化流動性が向上するものの、β−石英固溶体が析出した後にガラスマトリクスの耐水性、耐酸性が低下し易くなる。そこで、本発明のガラス粉末は、ガラス組成中のモル比ＳｉＯ２／Ｂ２Ｏ３を３．２３以上に規制している。これにより、結晶析出後のガラスマトリクスの耐水性、耐酸性が向上するため、絵付層の耐水性、耐酸性を的確に高めることができる。
【００１３】
第二に、本発明のガラス粉末は、ガラス組成中のＢ２Ｏ３の含有量が１６モル％以下であることが好ましい。
【００１４】
第三に、本発明のガラス粉末は、ガラス組成中のＺｎＯの含有量が０．１〜７．６モル％であることが好ましい。このようにすれば、焼成時に、異種結晶の析出を抑制しつつ、β−石英固溶体の析出量を増加させることができる。結果として、熱膨張係数の焼成温度依存性を低下させることが可能になり、焼成後に局所的に歪な応力が残留したり、局所的に熱膨張係数が異なる箇所が発生する事態を防止し易くなる。また製造ロット間で絵付層の熱膨張係数が異なる事態を防止し易くなる。
【００１５】
第四に、本発明のガラス粉末は、ガラス組成中に更にＴｉＯ２とＺｒＯ２を合量で０．１〜１５モル％含むことが好ましい。
【００１６】
第五に、本発明のガラス粉末は、ガラス組成中に実質的にＰｂＯとＢｉ２Ｏ３を含まないことが好ましい。ここで、「実質的に〜を含まない」とは、明示の成分が不純物レベルで混入する場合を許容する趣旨であり、具体的には、明示の成分の含有量が０．１質量％未満の場合を指す。
【００１７】
第六に、本発明のガラス粉末は、７００℃１０分間の条件で焼成した後の熱膨張係数が２５×１０−７／℃以下であることが好ましい。ここで、「熱膨張係数」は、ＴＭＡ装置を用いて、３０〜３５０℃の温度範囲で測定した値である。なお、測定試料として、ガラス粉末の圧粉体を７００℃１０分間の焼成条件で緻密に焼結させた後、所定形状に加工したものを用いた。
【００１８】
第七に、本発明のガラス粉末は、７００℃１０分間の条件で焼成すると、主結晶としてβ−石英固溶体が析出することが好ましい。ここで、「主結晶」は、Ｘ線回折法で測定した時に、ピーク強度が最も大きい結晶を指す。
【００１９】
第八に、本発明のガラス粉末は、マクロ型ＤＴＡ装置で測定した軟化点が５５０〜７００℃であることが好ましい。ここで、マクロ型ＤＴＡ装置で測定した軟化点は、図１に示す第四屈曲点の温度（Ｔｓ）を指す。なお、マクロ型ＤＴＡ装置による測定は、空気中で行い、昇温速度を１０℃／分とする。
【００２０】
第九に、本発明の複合粉末は、ガラス粉末  ５５〜１００質量％、無機顔料粉末  ０〜４５質量％、耐火性フィラー粉末  ０〜４０質量％を含有する複合粉末であって、ガラス粉末が、上記のガラス粉末であることが好ましい。
【００２１】
第十に、本発明の複合粉末は、無機顔料粉末がＣｒ-Ｃｕ系複合酸化物であることが好ましい。ここで、「〜系複合酸化物」とは、明示の成分を必須成分として含む複合酸化物を指す。
【００２２】
第十一に、本発明の絵付層付き低膨張基板は、低膨張基板の表面に絵付層を有する絵付層付き低膨張基板であって、絵付層が複合粉末の焼結体であり、且つ複合粉末が上記の複合粉末であることが好ましい。ここで、「低膨張基板」は、３０〜３５０℃の温度範囲における熱膨張係数が３５×１０−７／℃以下の基板を指す。
【００２３】
第十二に、本発明の絵付層付き低膨張基板は、絵付層にβ−石英固溶体が析出していることが好ましい。
【００２４】
第十三に、本発明の絵付層付き低膨張基板は、低膨張基板が透明結晶化ガラス基板であり、且つ主結晶としてβ−石英固溶体が析出していることが好ましい。
【００２５】
第十四に、本発明の絵付層付き低膨張基板は、低膨張基板が石英基板であることが好ましい。
【００２６】
第十五に、本発明の絵付層付き低膨張基板は、調理器用トッププレートに用いることが好ましい。
【図面の簡単な説明】
【００２７】
【図１】マクロ型ＤＴＡ装置で測定した軟化点、結晶化温度を示すチャートである。
【発明を実施するための形態】
【００２８】
本発明のガラス粉末は、ガラス組成として、モル％で、ＳｉＯ２  ４８〜７５％、Ｂ２Ｏ３  ５〜２３％、Ａｌ２Ｏ３  ５〜２５％、Ｌｉ２Ｏ  ５〜３０％、ＺｎＯ  ０〜２５％を含有し、モル比ＳｉＯ２／Ｂ２Ｏ３が３．２３以上であることを特徴とする。上記のように各成分の含有範囲を限定した理由を下記に示す。なお、各成分の含有範囲の説明において、％表示はモル％を指す。
【００２９】
ＳｉＯ２は、ガラス骨格を形成する成分であり、またβ−石英固溶体の結晶構成成分であり、更に結晶析出後のガラスマトリクスの耐水性、耐酸性を高める成分である。ＳｉＯ２の含有量は４８〜７５％であり、好ましくは５０〜６８％、５２〜６６％、５４〜６４％、特に５６〜６２％である。ＳｉＯ２の含有量が少な過ぎると、熱的安定性が不当に低くなり、ガラス粉末が十分に焼結する前に結晶が析出し易くなる。また焼成時にβ−石英固溶体が析出し難くなり、結果として絵付層の熱膨張係数を低下させ難くなる。更に結晶析出後のガラスマトリクスの耐水性、耐酸性が低下し易くなる。一方、ＳｉＯ２の含有量が多過ぎると、軟化点が上昇して、ガラス粉末の軟化流動性が低下し易くなる。
【００３０】
Ｂ２Ｏ３は、ガラス骨格を形成する成分であり、また熱膨張係数を上昇させずに、軟化点を低下させる成分である。Ｂ２Ｏ３の含有量は５〜２３％であり、好ましくは７〜１９％、９〜１６％、１０〜１４％、特に１０〜１２％である。Ｂ２Ｏ３の含有量が少な過ぎると、熱的安定性が不当に低くなり、ガラス粉末が十分に焼結する前に結晶が析出し易くなる。更に軟化点が上昇して、ガラス粉末の軟化流動性が低下し易くなる。一方、Ｂ２Ｏ３の含有量が多過ぎると、結晶析出後のガラスマトリクスの耐水性、耐酸性が低下し易くなる。
【００３１】
モル比ＳｉＯ２／Ｂ２Ｏ３は３．２３以上であり、好ましくは３．５以上、３．９以上４．２〜１０、４．５〜８、４．８〜７、特に５〜６である。モル比ＳｉＯ２／Ｂ２Ｏ３が小さ過ぎると、結晶析出後のガラスマトリクスの耐水性、耐酸性が低下し易くなり、絵付層の耐水性、耐酸性が低下し易くなる。一方、モル比ＳｉＯ２／Ｂ２Ｏ３が大き過ぎると、β−スポジュメン等の異種結晶が析出して、β−石英固溶体の析出量が低下し易くなる。
【００３２】
Ａｌ２Ｏ３は、β−石英固溶体の結晶構成成分であり、また耐酸性を高める成分である。Ａｌ２Ｏ３の含有量は５〜２５％であり、好ましくは６〜２０％、７〜１６％、８〜１３％、特に９〜１１％である。Ａｌ２Ｏ３の含有量が少な過ぎると、焼成時にβ−石英固溶体が析出し難くなり、結果として絵付層の熱膨張係数を低下させ難くなる。Ａｌ２Ｏ３の含有量が多過ぎると、軟化点が上昇して、ガラス粉末の軟化流動性が低下し易くなる。
【００３３】
Ｌｉ２Ｏは、β−石英固溶体の結晶構成成分であり、また熱膨張係数を上昇させずに、軟化点を低下させる成分である。Ｌｉ２Ｏの含有量は５〜３０％であり、好ましくは７〜２５％、１０〜２２％、１２〜２０％、１３〜１８％、特に１４〜１６％である。Ｌｉ２Ｏの含有量が少な過ぎると、軟化点が上昇して、ガラス粉末の軟化流動性が低下し易くなる。更に焼成時にβ−石英固溶体が析出し難くなり、結果として絵付層の熱膨張係数を低下させ難くなる。一方、Ｌｉ２Ｏの含有量が多過ぎると、耐酸性が低下し易くなる。
【００３４】
ＺｎＯは、熱膨張係数をあまり上昇させずに、軟化点を低下させる成分である。また結晶化を促進させる成分である。ＺｎＯの含有量は０〜２５％であり、好ましくは０〜２０％、０〜１６％、１〜１４％、２〜１２％、３〜１０％、特に４〜７．６％である。また、異種結晶の析出を抑制しつつ、β−石英固溶体の析出量を増加させたい場合、ＺｎＯの含有量は０．１〜７．６％、１〜５％、特に１．５〜３％である。ＺｎＯの含有量が多過ぎると、結晶析出後のガラスマトリクスの耐水性、耐酸性が低下し易くなり、更にＬｉ−Ｓｉ−Ｚｎ系の異種結晶が析出し易くなり、β−石英固溶体の析出量が低下し易くなる。
【００３５】
上記成分以外にも、例えば、以下の成分を導入してもよい。
【００３６】
Ｎａ２ＯとＫ２Ｏは、軟化点を低下させる成分であるが、その含有量が多過ぎると、焼成時にβ−石英固溶体が析出し難くなり、結果として絵付層の熱膨張係数を低下させ難くなる。更に耐酸性が低下し易くなる。よって、Ｎａ２ＯとＫ２Ｏの合量は、好ましくは０〜８％未満、０〜６％、０〜４％、０〜２％、特に０〜１％未満である。Ｎａ２Ｏの含有量は、好ましくは０〜８％未満、０〜６％、０〜４％、０〜２％、特に０〜１％未満である。Ｋ２Ｏの含有量は、好ましくは０〜８％未満、０〜６％、０〜４％、０〜２％、特に０〜１％未満である。モル比Ｌｉ２Ｏ／（Ｌｉ２Ｏ＋Ｎａ２Ｏ＋Ｋ２Ｏ）は、好ましくは０．５以上、０．６以上、０．７以上、０．８以上、特に０．９以上である。なお、「Ｌｉ２Ｏ／（Ｌｉ２Ｏ＋Ｎａ２Ｏ＋Ｋ２Ｏ）」は、Ｌｉ２Ｏの含有量をＬｉ２Ｏ、Ｎａ２Ｏ及びＫ２Ｏの合量で割った値である。
【００３７】
ＴｉＯ２とＺｒＯ２は、結晶性を高める成分であり、また結晶析出後のガラスマトリクスの耐水性、耐酸性を高める成分であるが、その含有量が多過ぎると、軟化点が上昇して、ガラス粉末の軟化流動性が低下し易くなる。更に熱的安定性が不当に低くなり、ガラス粉末が十分に焼結する前に結晶が析出し易くなる。ＴｉＯ２とＺｒＯ２の合量は、好ましくは０〜１５％、０〜１２％、０．１〜１０％、１〜８％、特に２〜６％である。ＴｉＯ２の含有量は、好ましくは０〜１５％、０〜１２％、０．１〜１０％、１〜８％、特に２〜６％である。ＺｒＯ２の含有量は、好ましくは０〜１０％、０〜５％、０〜３％未満、０〜２％、特に０〜１％である。
【００３８】
ＭｇＯは、熱的安定性を高める成分である。ＭｇＯの含有量は、好ましくは０〜７％、０〜５％、０〜３％、特に０〜１％である。ＭｇＯの含有量が多過ぎると、軟化点が上昇して、ガラス粉末の軟化流動性が低下し易くなる。
【００３９】
ＢａＯは、熱的安定性を高める成分である。ＢａＯの含有量は、好ましくは０〜７％、０〜５％、特に０．１〜３％である。ＢａＯの含有量が多過ぎると、熱膨張係数が不当に上昇して、絵付層の熱膨張係数を低下させ難くなる。
【００４０】
ＣｕＯは、ガラスを黒色に着色させるための成分である。ＣｕＯの含有量は、好ましくは０〜７％、０〜５％、０〜３％、特に０〜１％である。ＣｕＯの含有量が多過ぎると、熱的安定性が不当に低くなり、ガラス粉末が十分に焼結する前に結晶が析出し易くなる。
【００４１】
上記成分以外にも、必要に応じて、他の成分を例えば１５％、１０％、５％、特に１％まで導入することができる。具体的には、ＣａＯ、ＳｒＯ、Ｃｒ２Ｏ３、ＭｎＯ、ＳｎＯ２、ＣｅＯ２、Ｐ２Ｏ５、Ｌａ２Ｏ３、Ｎｄ２Ｏ３、Ｃｏ２Ｏ３、Ｆ、Ｃｌ等を合量又は個別に、例えば１５％、１０％、５％、特に１％まで導入することができる。
【００４２】
なお、環境的観点から、実質的にＰｂＯを含有させないことが好ましく、実質的にＢｉ２Ｏ３も含有させないことが好ましい。
【００４３】
ガラス粉末の平均粒子径Ｄ５０は１５μｍ以下、０．５〜１０μｍ、特に０．７〜５μｍが好ましい。ガラス粉末の粒度が大き過ぎると、スクリーン印刷性が低下し易くなり、また絵付層の色調が不均一になり易い。ここで、「平均粒子径Ｄ５０」」とは、レーザー回折装置で測定した値を指し、レーザー回折法により測定した際の体積基準の累積粒度分布曲線において、その積算量が粒子の小さい方から累積して５０％である粒子径を表す（以下、同様）。
【００４４】
マクロ型ＤＴＡ装置で測定したガラス粉末の軟化点は、好ましくは５５０〜７００℃、５７０〜６９５℃、５９０〜６９０℃、特に６２０〜６８５℃である。軟化点が低い程、焼成温度を低下させることが可能になり、無機顔料粉末の発色性が向上するが、軟化点が低過ぎると、他の特性、特に結晶析出後のガラスマトリクスの耐水性、耐酸性が低下し易くなる。一方、軟化点が高過ぎると、焼成温度が不当に上昇し、焼成コストを高騰させる虞がある。
【００４５】
マクロ型ＤＴＡ装置で測定したガラス粉末の結晶化温度は、好ましくは６５０〜７５０℃、６６０〜７４０℃、特に６７０〜７３０℃である。結晶化温度が低過ぎると、焼成時にガラス粉末が十分に焼結する前に、結晶が析出してしまい、絵付層の緻密性が低下し易くなる。一方、結晶化温度が高過ぎると、焼成時に絵付層に結晶が析出し難くなり、絵付層の熱膨張係数を低下させることが困難になる。ここで、マクロ型ＤＴＡ装置で測定した結晶化温度は、図１に示す結晶析出による発熱ピーク温度（Ｔｃ）を指す。
【００４６】
７００℃１０分間の焼成条件でガラス粉末を焼成した後の焼結体の熱膨張係数は、好ましくは２５×１０−７／℃以下、１５×１０−７／℃以下、１０×１０−７／℃以下、特に−１０×１０−７〜５×１０−７／℃である。ガラス粉末の焼結体の熱膨張係数が高過ぎると、絵付層の熱膨張係数を低下させ難くなり、絵付層付き低膨張基板にクラックが発生し易くなる。また絵付層の脱落等も発生し易くなる。
【００４７】
７００℃１０分間の条件でガラス粉末を焼成すると、主結晶としてβ−石英固溶体が析出することが好ましい。このようにすれば、絵付層の熱膨張係数が大幅に低下するため、絵付層付き低膨張基板にクラックが発生する事態を的確に防止することができる。
【００４８】
本発明の複合粉末は、少なくともガラス粉末と無機顔料粉末を含み、必要に応じて、耐火性フィラー粉末等を含む。ガラス粉末は、無機顔料粉末を分散させて、低膨張基板に固着させるための成分である。無機顔料粉末は、黒色等に着色させて、装飾性を高めるための成分である。耐火性フィラー粉末は、任意成分であり、機械的強度を高める成分であり、また熱膨張係数を調整するための成分である。なお、上記以外にも、発色性を高めるために、Ｃｕ粉末等の金属粉末を添加してもよい。
【００４９】
本発明の複合粉末は、ガラス粉末  ５５〜１００質量％、無機顔料粉末  ０〜４５質量％、耐火性フィラー粉末  ０〜４０質量％を含有することが好ましい。
【００５０】
ガラス粉末の含有量は、好ましくは５５〜１００質量％、５５〜９５質量％、５５〜９０質量％、５５〜８５質量％、６０〜８０質量％、特に６５〜７５質量％である。ガラス粉末の含有量が少な過ぎると、絵付層と低膨張基板の固着性が低下し易くなる。なお、ガラス粉末の含有量が多過ぎると、無機顔料粉末が相対的に少なくなり、絵付層の装飾性が低下し易くなる。
【００５１】
無機顔料粉末の含有量は、好ましくは０〜４５質量％、５〜４５質量％、１０〜４５質量％、１３〜４５質量％、特に１５〜３０質量％である。無機顔料粉末の含有量が少な過ぎると、装飾性が低下し易くなる。一方、無機顔料粉末の含有量が多過ぎると、ガラス粉末が相対的に少なくなり、絵付層と低膨張基板の固着性が低下し易くなる。更に無機顔料粉末の含有量が多過ぎると、絵付層の表面平滑性が低下して、絵付層の耐水性、耐酸性が低下し易くなる。
【００５２】
無機顔料粉末は、種々の材料が使用可能であり、例えばＮｉＯ（緑色）、ＭｎＯ２（黒色）、ＣｏＯ（黒色）、Ｆｅ２Ｏ３（茶褐色）、Ｃｒ２Ｏ３（緑色）、ＴｉＯ２（白色）等の着色酸化物、Ｃｒ−Ａｌ系スピネル（ピンク色）、Ｓｎ−Ｓｂ−Ｖ系ルチル（グレー色）、Ｔｉ−Ｓｂ−Ｎｉ系ルチル（黄色）、Ｚｒ−Ｖ系バデライト（黄色）等の酸化物、Ｃｏ−Ｚｎ−Ａｌ系スピネル（青色）、Ｚｎ−Ｆｅ−Ｃｒ系スピネル（茶色）、Ｃｒ−Ｃｕ−Ｍｎ系スピネル等の複合酸化物、Ｃａ−Ｃｒ−Ｓｉ系ガーネット（ビクトリアグリーン色）、Ｃａ−Ｓｎ−Ｓｉ−Ｃｒ系スフェイン（ピンク色）、Ｚｒ−Ｓｉ−Ｆｅ系ジルコン（サーモンピンク色）、Ｃｏ−Ｚｎ−Ｓｉ系ウイレマイト（紺青色）、Ｃｏ−Ｓｉ系カンラン石（紺青色）等のケイ酸塩があり、これらは所望の色を得るように、上記の割合で混合することができる。また、上記無機顔料粉末の他に、例えば、絵付層の隠蔽性及び耐磨耗性を向上させるために、ＺｒＳｉＯ4やタルク等を適量混合させてもよい。
【００５３】
無機顔料粉末の平均粒子径Ｄ５０は９μｍ以下、特に０．５〜４μｍが好ましい。無機顔料粉末の最大粒子径Ｄｍａｘは１０μｍ以下、特に２〜８μｍが好ましい。無機顔料粉末の粒度が大き過ぎると、スクリーン印刷性が低下し易くなり、また絵付層の発色性が低下し易くなる。
【００５４】
耐火性フィラー粉末の含有量は、好ましくは０〜４０質量％、０〜２０質量％、０〜１５質量％、０〜１０質量％、０〜５質量％、０〜１質量％、特に０〜０．１質量％未満である。耐火性フィラー粉末の含有量が多過ぎると、絵付層と低膨張基板の固着性が低下し易くなる。
【００５５】
耐火性フィラー粉末として、コーディエライト、ウイレマイト、アルミナ、リン酸ジルコニウム、ジルコン、ジルコニア、酸化スズ、ムライト、シリカ、β−ユークリプタイト、β−スポジュメン、β−石英固溶体、リン酸タングステン酸ジルコニウム等が使用可能である。
【００５６】
本発明の複合粉末は、ビークルと混合して、複合粉末ペーストとして使用に供される。ビークルは、主に溶媒と樹脂で構成される。溶媒は、樹脂を溶解させつつ、複合粉末を均一に分散させる目的で添加される。樹脂は、ペーストの粘性を調整する目的で添加される。また、必要に応じて、界面活性剤、増粘剤等を添加することもできる。
【００５７】
樹脂として、アクリル酸エステル（アクリル樹脂）、エチルセルロース、ポリエチレングリコール誘導体、ニトロセルロース、ポリメチルスチレン、ポリエチレンカーボネート、メタクリル酸エステル等が使用可能である。特に、アクリル酸エステル、エチルセルロースは、熱分解性が良好であるため、好ましい。
【００５８】
溶媒として、パインオイル、Ｎ、Ｎ’−ジメチルホルムアミド（ＤＭＦ）、α−ターピネオール、高級アルコール、γ−ブチルラクトン（γ−ＢＬ）、テトラリン、ブチルカルビトールアセテート、酢酸エチル、酢酸イソアミル、ジエチレングリコールモノエチルエーテル、ジエチレングリコールモノエチルエーテルアセテート、ベンジルアルコール、トルエン、３−メトキシ−３−メチルブタノール、トリエチレングリコールモノメチルエーテル、トリエチレングリコールジメチルエーテル、ジプロピレングリコールモノメチルエーテル、ジプロピレングリコールモノブチルエーテル、トリプロピレングリコールモノメチルエーテル、トリプロピレングリコールモノブチルエーテル、プロピレンカーボネート、Ｎ−メチル−２−ピロリドン等が使用可能である。特に、α−ターピネオールは、高粘性であり、樹脂等の溶解性も良好であるため、好ましい。
【００５９】
複合粉末ペーストは、例えば、複合粉末とビークルを混合した後、３本ロールミルで均一に混練することにより作製される。
【００６０】
複合材料ペーストは、スクリーン印刷機等の塗布機を用いて低膨張基板上に塗布された後、乾燥工程、焼成工程に供される。これにより、低膨張基板の表面に絵付層を形成することができる。乾燥工程の条件は、７０〜１５０℃で１０〜６０分間が一般的である。焼成工程は、樹脂を分解揮発させると共に、複合粉末を焼結させて、低膨張基板の表面に絵付層を固着させる工程である。焼成工程の条件は、６５０〜８５０℃で５〜３０分間が一般的である。焼成工程で焼成温度が低い程、生産効率が向上すると共に、無機顔料粉末の発色性が向上するが、その一方で絵付層と低膨張基板の固着性が低下する。
【００６１】
本発明の絵付層付き低膨張基板は、低膨張基板の表面に絵付層を有する絵付層付き低膨張基板であって、絵付層が複合粉末の焼結体であり、且つ複合粉末が上記の複合粉末であることが好ましい。本発明の絵付層付き低膨張基板は、本発明の複合粉末の技術的特徴を含むが、その内容は記載済みであるため、便宜上、その説明を省略する。
【００６２】
本発明の絵付層付き低膨張基板は、絵付層にβ−石英固溶体が析出していることが好ましい。このようにすれば、絵付層の熱膨張係数が大幅に低下するため、絵付層付き低膨張基板にクラックが発生する事態を的確に防止することができる。
【００６３】
本発明の絵付層付き低膨張基板において、低膨張基板は、結晶化ガラス基板（特に透明結晶化ガラス基板）が好ましく、また主結晶としてβ−石英固溶体が析出していることも好ましい。このようにすれば、加熱耐久性、耐熱衝撃性を高めることができる。
【００６４】
結晶化ガラス基板の熱膨張係数は、−１０×１０−７〜３０×１０−７／℃、特に−５×１０−７〜１０×１０−７／℃が好ましい。結晶化ガラス基板の熱膨張係数を低下させると、結晶化ガラス基板の加熱耐久性、耐熱衝撃性が向上する。その結果、使用時に急加熱、急冷却による熱衝撃が加わる調理器用トッププレートに好適となる。なお、調理器としては、電磁調理器、電気調理器、ガス調理器等がある。
【００６５】
本発明の絵付層付き低膨張基板において、絵付層の厚みは１〜３０μｍ、特に２〜１０μｍが好ましい。絵付層の厚みが小さ過ぎると、絵付の模様が不明確になる虞がある。一方、絵付層の厚みが厚過ぎると、絵付の模様にクラックが発生する虞がある。
【実施例１】
【００６６】
以下、実施例に基づいて、本発明を説明する。なお、以下の実施例は、単なる例示である。本発明は、以下の実施例に何ら限定されない。
【００６７】
表１は、本発明の実施例（試料Ｎｏ．１〜９）及び比較例（試料Ｎｏ．１０、１１）を示している。
【００６８】
【表１】
0006701541.tif 000002
【００６９】
まず表中に記載のガラス組成になるように、原料を調合し、均一に混合し、ガラスバッチを得た後、ガラスバッチを白金坩堝に入れて、１４００℃で３時間溶融した。その後、溶融ガラスをフィルム状に成形した。続いて、得られたガラスフィルムをボールミルにて粉砕した後、空気分級して、平均粒子径Ｄ５０が２．５μｍのガラス粉末を得た。
【００７０】
各ガラス粉末について、マクロ型ＤＴＡ装置を用いて、軟化点及び結晶化温度を測定した。ここで、測定は、空気中で行い、昇温速度を１０℃／分とした。なお、軟化点は、第四変曲点の温度を指しており、結晶化温度は、結晶析出による発熱ピーク温度を指している。
【００７１】
主結晶は、ガラス粉末の圧粉体を７００℃１０分間の焼成条件で緻密に焼結させた後、所定形状に加工したものを測定試料とし、Ｘ線回折法で測定した時に、ピーク強度が最も大きかった結晶である。
【００７２】
ガラス粉末の熱膨張係数は、ＴＭＡ装置を用いて、３０〜３５０℃の温度範囲で測定した値である。ここで、測定試料として、ガラス粉末の圧粉体を７００℃１０分間の焼成条件で緻密に焼結させた後、所定形状に加工したものを用いた。
【００７３】
以下のようにしてガラス粉末の耐水性を評価した。すなわち、ガラス粉末の圧粉体を７００℃１０分間の焼成条件で緻密に焼結させた後、所定形状に加工したものを測定試料とし、９０℃の水に２時間浸漬した時に、外観変化が認められなかったものを「○」、外観変化が認められたものを「×」として評価した。
【００７４】
次に、ガラス粉末と無機顔料粉末を表中に記載の割合（合計１００％）で混合し、複合粉末を得た。ここで、無機顔料粉末として、Ｃｒ−Ｃｕ−Ｍｎ系複合酸化物（平均粒径Ｄ５０が１．５μｍ、最大粒径Ｄｍａｘが４．０μｍ）を用いた。
【００７５】
更に、得られた複合粉末とビークルを混合後、３本ロールミルで均一に混練し、複合粉末ペーストを得た。なお、ビークルとして、エチルセルロースをα−テルピネオールに溶解させたものを用い、質量比で複合粉末／ビークルを２〜３に調整した。
【００７６】
続いて、複合粉末ペーストを１０ｃｍ角の透明結晶化ガラス基板（日本電気硝子株式会社製Ｎ−０、主結晶：β−石英固溶体）の片面全体にスクリーン印刷した後、１２０℃で２０分間乾燥した上で、７００℃の電気炉に投入して、１０分間焼成し、室温まで自然冷却することにより、厚み１０μｍの絵付層付き透明結晶化ガラス基板を得た。
【００７７】
クラックの有無は、絵付層付き透明結晶化ガラス基板を観察して、クラックが認められなかったものを「○」、クラックが認められたものを「×」として評価した。
【００７８】
耐摩耗性は、＃１０００のサンドペーパーを用いて、絵付層を荷重１．３ｋｇ、片道１００ｍｍ／秒の速度で１００回往復した後、絵付層が剥離しなかったものを「○」、絵付層が剥離したものを「×」として評価した。
【００７９】
絵付層の耐水性は、９０℃の水に２４時間浸漬した時に、絵付層に外観変化が認められなかったものを「○」、外観変化が僅かに認められたものを「△」、外観変化が明確に認められたものを「×」として評価した。
【００８０】
絵付層の耐酸性は、４０℃の０．１質量％ＨＣｌ水溶液に１時間浸漬した時に、絵付層に外観変化が認められなかったものを「○」、外観変化が僅かに認められたものを「△」、外観変化が明確に認められたものを「×」として評価した。
【００８１】
表１から明らかなように、試料Ｎｏ．１〜９は、熱膨張係数が低く、耐水性、耐酸性の評価が良好であった。一方、試料Ｎｏ．１０は、モル比ＳｉＯ２／Ｂ２Ｏ３が小さかったため、耐水性、耐酸性の評価が不良であった。また、試料Ｎｏ．１１は、焼成後に結晶が析出せず、絵付層付き透明結晶化ガラス基板とした場合に、クラックが発生した。
【実施例２】
【００８２】
表２は、本発明の実施例（試料Ｎｏ．１２〜１６）を示している。
【００８３】
【表２】
0006701541.tif 000003
【００８４】
まず表中に記載のガラス組成になるように、原料を調合し、均一に混合し、ガラスバッチを得た後、ガラスバッチを白金坩堝に入れて、１４００℃で３時間溶融した。その後、溶融ガラスをフィルム状に成形した。続いて、得られたガラスフィルムをボールミルにて粉砕した後、空気分級して、平均粒子径Ｄ５０が２．５μｍのガラス粉末を得た。
【００８５】
各ガラス粉末について、マクロ型ＤＴＡ装置を用いて、軟化点及び結晶化温度を測定した。ここで、測定は、空気中で行い、昇温速度を１０℃／分とした。なお、軟化点は、第四変曲点の温度を指しており、結晶化温度は、結晶析出による発熱ピーク温度を指している。
【００８６】
主結晶は、ガラス粉末の圧粉体を７００℃１０分間の焼成条件で緻密に焼結させた後、所定形状に加工したものを測定試料とし、Ｘ線回折法で測定した時に、ピーク強度が最も大きかった結晶である。なお、試料Ｎｏ．１２〜１６の内、試料Ｎｏ．１６がβ−石英固溶体の析出量が最も多く、異種結晶（β−スポジュメン）の析出量が最も少なかった。
【００８７】
ガラス粉末の熱膨張係数は、ＴＭＡ装置を用いて、３０〜３５０℃の温度範囲で測定した値である。ここで、測定試料として、ガラス粉末の圧粉体を表中の焼成条件で緻密に焼結させた後、所定形状に加工したものを用いた。
【００８８】
以下のようにしてガラス粉末の耐水性を評価した。すなわち、ガラス粉末の圧粉体を７００℃１０分間の焼成条件で緻密に焼結させた後、所定形状に加工したものを測定試料とし、９０℃の水に２時間浸漬した時に、外観変化が認められなかったものを「○」、外観変化が認められたものを「×」として評価した。
【００８９】
次に、ガラス粉末と無機顔料粉末を表中に記載の割合（合計１００％）で混合し、複合粉末を得た。ここで、無機顔料粉末として、Ｃｒ−Ｃｕ−Ｍｎ系複合酸化物（平均粒径Ｄ５０が１．５μｍ、最大粒径Ｄｍａｘが４．０μｍ）を用いた。
【００９０】
更に、得られた複合粉末とビークルを混合後、３本ロールミルで均一に混練し、複合粉末ペーストを得た。なお、ビークルとして、エチルセルロースをα−テルピネオールに溶解させたものを用い、質量比で複合粉末／ビークルを２〜３に調整した。
【００９１】
続いて、複合粉末ペーストを１０ｃｍ角の透明結晶化ガラス基板（日本電気硝子株式会社製Ｎ−０、主結晶：β−石英固溶体）の片面全体にスクリーン印刷した後、１２０℃で２０分間乾燥した上で、７００℃の電気炉に投入して、１０分間焼成し、室温まで自然冷却することにより、厚み１０μｍの絵付層付き透明結晶化ガラス基板を得た。
【００９２】
クラックの有無は、絵付層付き透明結晶化ガラス基板を観察して、クラックが認められなかったものを「○」、クラックが認められたものを「×」として評価した。
【００９３】
耐摩耗性は、＃１０００のサンドペーパーを用いて、絵付層を荷重１．３ｋｇ、片道１００ｍｍ／秒の速度で１００回往復した後、絵付層が剥離しなかったものを「○」、絵付層が剥離したものを「×」として評価した。
【００９４】
絵付層の耐水性は、９０℃の水に２４時間浸漬した時に、絵付層に外観変化が認められなかったものを「○」、外観変化が僅かに認められたものを「△」、外観変化が明確に認められたものを「×」として評価した。
【００９５】
絵付層の耐酸性は、４０℃の０．１質量％ＨＣｌ水溶液に１時間浸漬した時に、絵付層に外観変化が認められなかったものを「○」、外観変化が僅かに認められたものを「△」、外観変化が明確に認められたものを「×」として評価した。
【００９６】
表２から明らかなように、試料Ｎｏ．１２〜１６は、熱膨張係数が低く、耐水性、耐酸性の評価が良好であった。特に、試料Ｎｏ．１２、１４、１６は、ガラス組成中にＺｎＯを少量含むため、焼成温度が変動しても、熱膨張係数の変動幅が小さかった。つまり熱膨張係数の焼成温度依存性が小さかった。
【産業上の利用可能性】
【００９７】
本発明は、ガラス粉末、複合粉末及び絵付層付き低膨張基板は、絵付層を有する調理器用トッププレート等に好適であるが、石英基板、Ｓｉ３Ｎ４基板等の低膨張基板の被覆、封着等の用途にも応用可能である。なお、本発明の複合粉末を封着、被覆等の用途に適用する場合は、無機顔料粉末を導入しなくてもよく、代わりに、機械的強度を高めるために、耐火性フィラー粉末を０．１質量％以上導入してもよい。
【図１】
0006701541.tif 000004